【手続補正書】
【提出日】平成19年1月29日(2007.1.29)
【手続補正１】
【補正対象書類名】特許請求の範囲
【補正対象項目名】全文
【補正方法】変更
【補正の内容】
【特許請求の範囲】
【請求項１】
励起光を放出するＬＥＤと、
光学的透明体と、
該励起光を受け取るように位置決めされかつ該光学的透明体上またはその中に配設された蛍燐光体材料層であって、該蛍燐光体材料は、該励起光が照射されたときに可視光を放出する蛍燐光体材料層と、
放出された該可視光を受け取るように位置決めされた該光学的透明体上またはその中に配設された反射偏光子層と、
を備える、ＬＥＤパッケージ。
【請求項２】
前記ＬＥＤが、前記光学的透明体内に、又は前記光学的透明体に隣接して配設されている、請求項１に記載のＬＥＤパッケージ。
【請求項３】
前記ＬＥＤと前記蛍燐光体材料層との間に配設されたショートパスリフレクター、又は前記蛍燐光体材料層と前記反射偏光子との間に配設されたロングパスリフレクターをさらに備える、請求項１に記載のＬＥＤパッケージ。
【請求項４】
前記ショートパスリフレクターが高分子材料を含み、前記ロングパスリフレクターが高分子材料を含む、請求項３に記載のＬＥＤパッケージ。
【請求項５】
前記ショートパスリフレクターが非平面であり、前記ロングパスリフレクターが非平面である、請求項３に記載のＬＥＤパッケージ。
【請求項６】
前記反射偏光子がコレステリック材料を含む、請求項１に記載のＬＥＤパッケージ。
【請求項７】
前記反射偏光子が多層高分子材料を含む、請求項１に記載のＬＥＤパッケージ。
【手続補正２】
【補正対象書類名】明細書
【補正対象項目名】００３０
【補正方法】変更
【補正の内容】
【００３０】
ＰＬＥＤの効率を改善するさらに他の方法は、蛍燐光体層の下端表面上にＵＶ光の全部を方向付けるのではなく、ＬＥＤからのＵＶ光の少なくとも一部分をＬＰリフレクターにより蛍燐光体層の上端表面（目視表面）に直接反射させるように、ＬＥＤ、蛍燐光体層、およびＬＰリフレクターを構成する方法である。図９は、そのようなＰＬＥＤ８０を示している。ヒートシンク１４’は、ＬＥＤ１２および蛍燐光体層８２を略共面上に装着できるように上記の実施形態に変更が加えられている。ＳＰリフレクター８４が蛍燐光体層の下側に示されているが、多くの場合、必要ないであろう。この理由は、凹楕円面または類似の形状にエンボス加工されたＬＰリフレクター８６によりＵＶ励起光がＬＥＤから蛍燐光体層８２の上部表面（この表面はＰＬＥＤ８０の前面の方向を向く）に直接方向付けられることにある。ＬＥＤおよび蛍燐光体層は、好ましくは楕円面の焦点に配設される。蛍燐光体層により放出された可視光は、ＬＰリフレクター８６を透過してＰＬＥＤ本体の丸みを帯びた前端部により集光され、所望のパターンまたは可視光（好ましくは白色光）を形成する。
【手続補正３】
【補正対象書類名】明細書
【補正対象項目名】００４２
【補正方法】変更
【補正の内容】
【００４２】
干渉フィルターを製造するためのさまざまな方法が当技術分野で公知であるが、すべてがポリマーである構成体は、いくつかの製造上および費用上の利点を提供しうる。高い光透過率および大きい屈折率差を有する耐熱ポリマーを干渉フィルターに利用すれば、ショートパス（ＳＰ）およびロングパス（ＬＰ）のフィルターの光学的ニーズを満たすように、薄肉性と高い可撓性とを兼ね備えた環境安定性フィルターを製造することができる。とくに、米国特許第６，５３１，２３０号明細書（ウェーバー（Ｗｅｂｅｒ）ら）に教示されているような共押出多層干渉フィルターを用いれば、正確な波長選択、さらには大面積、費用効果的な製造が提供できるようになる。大きい屈折率差を有するポリマー対を使用すれば、自立性であるが（すなわち基材を有していないが）依然として加工が容易である非常に薄肉の高反射性ミラーを構成することができる。そのような干渉構造体は、熱成形する時も１ｍｍ程度の小さい曲率半径に屈曲させる時も、亀裂を生じたり、飛散したり、他の劣化を生じたりすることはないであろう。
【手続補正４】
【補正対象書類名】明細書
【補正対象項目名】００７２
【補正方法】変更
【補正の内容】
【００７２】
反射偏光子５５０は、先に記載したように、光学的透明性材料５２０に接触した状態および／またはその内部に配設された状態をとりうる。図１６は、光学的透明性材料５２０上に配設された反射偏光子５５０を示している。反射偏光子５５０は非平面形状または半球形状を有する形で示されているが、反射偏光子５５０は平面形状をとりうる。ロングパスリフレクター５２５は蛍燐光体材料層５２２に隣接してかつＬＥＤ５１２および蛍燐光体材料層５２２から離間して位置決めされた形で示されているが、ロングパスリフレクター５２５は蛍燐光体材料層５２２に接触させることができる。
【手続補正５】
【補正対象書類名】明細書
【補正対象項目名】００７９
【補正方法】変更
【補正の内容】
【００７９】
ＹＡＧ：Ｃｅコーテッドフィルムの直径１インチ（２５ｍｍ）のディスクを作製し、先に記載した分光放射計中に取り付けた。蛍燐光体コーテッド面が積分球の方向を向くように、ディスクの向きを変えた。約４６３ｎｍのピーク波長の青色ＬＥＤ（製品番号２５−３６５，オハイオ州ストューベンヴィルのホスフェルト・エレクトロニックス・インコーポレーテッド（Ｈｏｓｆｅｌｔ  Ｅｌｅｃｔｒｏｎｉｃｓ，Ｉｎｃ．，Ｓｔｅｕｂｅｎｖｉｌｌｅ，ＯＨ）製）を用いて蛍燐光体を励起した。青色光のフラット出口面を提供するようにパッケージの上端のドーム形レンズを機械加工することにより、青色ＬＥＤ用の標準的５ｍｍパッケージを改造した。パッケージの約０．１８インチ（４．６ｍｍ）をパッケージの上端から除去した。定電流電源により２０ミリアンペアおよび３．４６ボルトでＬＥＤに電力供給した。分光放射計を用いて記録した蛍燐光体層の発光スペクトルを、「実施例１」と記された曲線として図１７に示す。分光放射計に付属するソフトウェアを用いて、積分球中に放出された全光束を算出したところ、０．０６８ルーメンであった。
【手続補正６】
【補正対象書類名】明細書
【補正対象項目名】００８０
【補正方法】変更
【補正の内容】
【００８０】
実施例２
ＰＥＴおよびｃｏ−ＰＭＭＡの交互層を有し、かつ約６００ｎｍ〜約１０７０ｎｍの法線入射反射帯域（最大値の半分の位置で測定）を有する多層光学フィルム（ＭＯＦ）（米国特許第６，５３１，２３０号明細書に従って作製）の部片を、実施例１の蛍燐光体コーテッドＰＥＴフィルムと実施例１の青色ＬＥＤ（２０ミリアンペアで動作）と間のフィルムアダプター中に配置した。スペクトルを記録し、「実施例２」と記された曲線として図１７に示す。分光放射計に付属するソフトウェアを用いて、積分球中に放出された全光束を算出したところ、０．１１８ルーメンであった。これは７３％の光度増加を表す。
【手続補正７】
【補正対象書類名】明細書
【補正対象項目名】００８３
【補正方法】変更
【補正の内容】
【００８３】
ミネソタ州セントポールのスリーエム・カンパニー（３Ｍ  Ｃｏｍｐａｎｙ（Ｓｔ．Ｐａｕｌ，ＭＮ））製の幅６インチ×長さ１０インチ×厚さ１．５ミル（４０マイクロメートル）の透明ＰＥＴフィルムシートを、クリーンなフラット表面上に配置した。メタノールで湿潤させたリントフリー綿布でＰＥＴフィルムの両側の表面を払拭した。蛍燐光体ペーストの入っているジャーをボトルローラーから取り出し、約３グラムのペーストをＰＥＴフィルム上に配置した。２ミル（５０マイクロメートル）のギャップの正方形マルチクリアランスアプリケーター（商品名ＰＡＲ−５３５３，米国メリーランド州コロンビアのビーワイケー・ガードナー・ユーエスエイ（ＢＹＫ−Ｇａｒｄｎｅｒ  ＵＳＡ  ｏｆ  Ｃｏｌｕｍｂｉａ，Ｍａｒｙｌａｎｄ，ＵＳＡ）製）を用いて、蛍燐光体ペーストをコーティングの状態に手作業で引き延ばした。重力対流式オーブン（商品名モデル１３５０Ｇ（Ｍｏｄｅｌ  １３５０Ｇ），米国ペンシルバニア州ウェストチェスターのヴィダブリューアール・インターナショナル・インコーポレーテッド（ＶＷＲ  Ｉｎｔｅｒｎａｔｉｏｎａｌ，  Ｉｎｃ．，ｏｆ  Ｗｅｓｔ  Ｃｈｅｓｔｅｒ，Ｐｅｎｎｓｙｌｖａｎｉａ，ＵＳＡ）製）内で約１３０℃の温度で湿潤フィルムを３０分間硬化させた。硬化後、蛍燐光体／樹脂コーティングの厚さは０．７ミル（１８マイクロメートル）であった。
【手続補正８】
【補正対象書類名】明細書
【補正対象項目名】００８４
【補正方法】変更
【補正の内容】
【００８４】
ＺｎＳコーテッドフィルムの直径１インチ（２５ｍｍ）のディスクを作製し、先に記載した分光放射計中に取り付けた。蛍燐光体コーテッド面が積分球の方向を向くように、ディスクの向きを変えた。約３９５ｎｍのピーク波長のＵＶ  ＬＥＤ（製品番号２５−４９５，オハイオ州ストューベンヴィルのホスフェルト・エレクトロニックス・インコーポレーテッド（Ｈｏｓｆｅｌｔ  Ｅｌｅｃｔｒｏｎｉｃｓ，Ｉｎｃ  ｏｆ  Ｓｔｅｕｂｅｎｖｉｌｌｅ，ＯＨ）製）を用いて蛍燐光体蛍光を発生させた。ＵＶ光のフラット出口面を提供するようにパッケージのドーム形上端を機械加工で除去することにより、ＵＶ  ＬＥＤ用の標準的５ｍｍパッケージを改造した。パッケージの約０．１８インチ（５ｍｍ）をパッケージの上端から除去した。定電流電源により２０ミリアンペアおよび３．７ボルトでＬＥＤに電力供給した。分光放射計を用いて記録した蛍燐光体層の発光スペクトルを、「実施例３」と記された曲線として図１８に示す。分光放射計に付属するソフトウェアを用いて、積分球中に放出された全光束を算出したところ、０．０５２ルーメンであった。
【手続補正９】
【補正対象書類名】明細書
【補正対象項目名】００８５
【補正方法】変更
【補正の内容】
【００８５】
実施例４
ＰＥＴおよびｃｏ−ＰＭＭＡの交互層を有し、かつ約３２０ｎｍ〜約４９０ｎｍの法線入射反射帯域（最大値の半分の位置で測定）を有する多層光学フィルム（ＭＯＦ）（米国特許第６，５３１，２３０号明細書に従って作製）の部片を、実施例３の蛍燐光体層の上のフィルムアダプター中に配置し、実施例３のＵＶ  ＬＥＤ（２０ミリアンペアで動作）を励起光源として使用した。スペクトルを記録し、「実施例４」と記された曲線として図１８に示す。分光放射計に付属するソフトウェアを用いて、積分球中に放出された全光束を算出したところ、０．０６２ルーメンであった。これは、実施例３と比較したとき約１９％の光度増加を表す。
【手続補正１０】
【補正対象書類名】明細書
【補正対象項目名】００８６
【補正方法】変更
【補正の内容】
【００８６】
実施例５
多層光学フィルム（ＭＯＦ）の２つの部片をラミネートすることにより、広帯域可視リフレクターを作製した。ＰＥＴおよびｃｏ−ＰＭＭＡの交互層を有し、かつ約４９０ｎｍ〜約６１０ｎｍの法線入射反射帯域（最大値の半分の位置で測定）を有するＭＯＦ（ミネソタ州セントポールのスリーエム・カンパニー（３Ｍ  Ｃｏｍｐａｎｙ  ｏｆ  Ｓｔ．Ｐａｕｌ，ＭＮ）製）の層を、ＰＥＴおよびｃｏ−ＰＭＭＡの交互層を有し、かつ約５９０ｎｍ〜約７１０ｎｍの法線入射反射帯域（最大値の半分の位置で測定）を有するＭＯＦ（ミネソタ州セントポールのスリーエム・カンパニー（３Ｍ  Ｃｏｍｐａｎｙ  ｏｆ  Ｓｔ．Ｐａｕｌ，ＭＮ）製）の層に、光学的透明接着剤によりラミネートした。実施例３の蛍燐光体コーテッドＰＥＴフィルムと実施例３のＵＶ  ＬＥＤ（２０ミリアンペアで動作）との間のフィルムアダプター中にラミネートを配置した。ＰＥＴおよびｃｏ−ＰＭＭＡの交互層を有し、かつ約３２０ｎｍ〜約４９０ｎｍの法線入射反射帯域（最大値の半分の位置で測定）を有する多層光学フィルム（ＭＯＦ）（ミネソタ州セントポールのスリーエム・カンパニー（３Ｍ  Ｃｏｍｐａｎｙ  ｏｆ  Ｓｔ．Ｐａｕｌ，ＭＮ）製）の部片を、蛍燐光体層の上のフィルムアダプター中に配置し、ＬＥＤ側の可視ミラーと他方の側のＵＶ／青色ミラーとの間に挟設された蛍燐光体層を有するキャビティーを形成するようにした。スペクトルを記録し、「実施例５」と記された曲線として図１８に示す。分光放射計に付属するソフトウェアを用いて、積分球中に放出された全光束を算出したところ、０．１０６ルーメンであった。これは、実施例３と比較したとき約１０４％の光度増加を表す。
【手続補正１１】
【補正対象書類名】明細書
【補正対象項目名】００８９
【補正方法】変更
【補正の内容】
【００８９】
ＺｎＳコーテッドフィルムの直径１インチ（２５．４ｍｍ）のディスクを作製し、先に記載した分光放射計中に取り付けた。蛍燐光体コーテッド面が積分球の方向を向くように、ディスクの向きを変えた。約３９５ｎｍのピーク波長のＵＶ  ＬＥＤ（製品番号２５−４９５，オハイオ州ストューベンヴィルのホスフェルト・エレクトロニックス・インコーポレーテッド（Ｈｏｓｆｅｌｔ  Ｅｌｅｃｔｒｏｎｉｃｓ，Ｉｎｃ  ｏｆ  Ｓｔｅｕｂｅｎｖｉｌｌｅ，ＯＨ）製）を用いて蛍燐光体を励起した。ＵＶ光のフラット出口面を提供するようにパッケージのドーム形上端を機械加工で除去することにより、ＵＶ  ＬＥＤ用の標準的５ｍｍパッケージを改造した。パッケージの約０．１８インチ（５ｍｍ）をパッケージの上端から除去した。定電流電源により２０ミリアンペアおよび３．７ボルトでＬＥＤに電力供給した。分光放射計を用いて記録した蛍燐光体層の発光スペクトルを、「実施例６」と記された曲線として図１９に示す。分光放射計に付属するソフトウェアを用いて、積分球中に放出された全光束を算出したところ、０．０６６ルーメンであった。
【手続補正１２】
【補正対象書類名】明細書
【補正対象項目名】００９０
【補正方法】変更
【補正の内容】
【００９０】
実施例７
ＰＥＴおよびｃｏ−ＰＭＭＡの交互層を有し、かつ約４９０ｎｍ〜約６１０ｎｍの法線入射反射帯域（最大値の半分の位置で測定）を有する多層光学フィルム（ＭＯＦ）（ミネソタ州セントポールのスリーエム・カンパニー（３Ｍ  Ｃｏｍｐａｎｙ（Ｓｔ．Ｐａｕｌ，ＭＮ））製）の部片を、実施例６の蛍燐光体コーテッドＰＥＴフィルムと実施例６のＵＶ  ＬＥＤ（２０ミリアンペアで動作）と間のフィルムアダプター中に配置した。スペクトルを記録し、「実施例７」と記された曲線として図１９に示す。分光放射計に付属するソフトウェアを用いて、積分球中に放出された全光束を算出したところ、０．０９５ルーメンであった。これは、実施例６と比較したとき約４４％の光度増加を表す。
【手続補正１３】
【補正対象書類名】明細書
【補正対象項目名】００９３
【補正方法】変更
【補正の内容】
【００９３】
ＺｎＳコーテッドフィルムの直径１インチのディスクを作製し、先に記載した分光放射計中に取り付けた。蛍燐光体コーテッド面が積分球の方向を向くように、ディスクの向きを変えた。約３９５ｎｍのピーク波長のＵＶ  ＬＥＤ（製品番号２５−４９５，オハイオ州ストューベンヴィルのホスフェルト・エレクトロニックス・インコーポレーテッド（Ｈｏｓｆｅｌｔ  Ｅｌｅｃｔｒｏｎｉｃｓ，Ｉｎｃ  ｏｆ  Ｓｔｅｕｂｅｎｖｉｌｌｅ，ＯＨ）製）を用いて蛍燐光体を励起した。ＵＶ光のフラット出口面を提供するようにパッケージのドーム形上端を機械加工で除去することにより、ＵＶ  ＬＥＤ用の標準的５ｍｍパッケージを改造した。パッケージの約０．１８０インチ（５ｍｍ）をパッケージの上端から除去した。定電流電源により２０ミリアンペアおよび３．７ボルトでＬＥＤに電力供給した。分光放射計を用いて記録した蛍燐光体層の発光スペクトルを、「実施例８」と記された曲線として図１９に示す。分光放射計に付属するソフトウェアを用いて、積分球中に放出された全光束を算出したところ、０．１０７ルーメンであった。これは、実施例６と比較したとき約６２％の光度増加を表す。
【手続補正１４】
【補正対象書類名】明細書
【補正対象項目名】００９８
【補正方法】変更
【補正の内容】
【００９８】
５０％の被覆度を有するパターン部分から得られたＺｎＳスクリーン印刷フィルムの直径１インチ（２５ｍｍ）のディスクを作製し、先に記載した分光放射計中に取り付けた。蛍燐光体コーテッド面が積分球の方向を向くように、ディスクの向きを変えた。約３９５ｎｍのピーク波長のＵＶ  ＬＥＤ（製品番号２５−４９５，オハイオ州ストューベンヴィルのホスフェルト・エレクトロニックス・インコーポレーテッド（Ｈｏｓｆｅｌｔ  Ｅｌｅｃｔｒｏｎｉｃｓ，Ｉｎｃ  ｏｆ  Ｓｔｅｕｂｅｎｖｉｌｌｅ，ＯＨ）製）を用いて蛍燐光体を励起した。ＵＶ光のフラット出口面を提供するようにパッケージのドーム形上端を機械加工で除去することにより、ＵＶ  ＬＥＤ用の標準的５ｍｍパッケージを改造した。パッケージの約０．１８０インチ（５ｍｍ）をパッケージの上端から除去した。定電流電源により２０ミリアンペアおよび３．７ボルトでＬＥＤに電力供給した。分光放射計を用いて記録した蛍燐光体層の発光スペクトルを、「実施例９」と記された曲線として図２０に示す。分光放射計に付属するソフトウェアを用いて、積分球中に放出された全光束を算出したところ、０．０５２ルーメンであった。
【手続補正１５】
【補正対象書類名】明細書
【補正対象項目名】００９９
【補正方法】変更
【補正の内容】
【００９９】
実施例１０
ＰＥＴおよびｃｏ−ＰＭＭＡの交互層を有し、かつ約３２０ｎｍ〜約４９０ｎｍの法線入射反射帯域（最大値の半分の位置で測定）を有する多層光学フィルム（ＭＯＦ）（ミネソタ州セントポールのスリーエム・カンパニー（３Ｍ  Ｃｏｍｐａｎｙ（Ｓｔ．Ｐａｕｌ，ＭＮ））製）の部片を、実施例９の蛍燐光体層の上のフィルムアダプター中に配置し、実施例９のＵＶ  ＬＥＤ（２０ミリアンペアで動作）を励起光源として使用した。スペクトルを記録し、「実施例１０」と記された曲線として図２０に示す。分光放射計に付属するソフトウェアを用いて、積分球中に放出された全光束を算出したところ、０．０７８ルーメンであった。これは、実施例９と比較したとき約５０％の光度増加を表す。